(57)【要約】  低表面積鉄金属を出発原料とする高表面積鉄物質の生成方法を開示する。本発明の鉄物質は、少なくとも約２００ｍ２／ｇの表面積を有しており、また、低表面積鉄金属を酸素及び有機酸と反応させることを含む方法によって調製される。この方法により形成された高表面積鉄物質は、本質的に汚染物質を含んでいない。【特許請求の範囲】
【請求項１】
高純度鉄物質の製造方法であって、鉄金属は水溶性有機酸溶液と混合され、該鉄金属が消費され、鉄物質スラリーが形成され、その後、該鉄物質スラリーが粉砕されるまで、酸化剤は前記有機酸溶液中に押出され、不活性ガスパージを維持しかつ攪拌を維持しながら容器中で前記鉄金属と前記水溶性有機酸溶液とを混合し、前記鉄金属は前記容器中の水に添加され、前記不活性ガスパージ及び攪拌は前記水溶性有機酸溶液を導入する前に開始され、その後前記不活性ガスパージを停止し、そして前記鉄金属が消費されて前記鉄物質スラリーが形成されるまで前記酸化剤を前記容器中に押出し、さらに前記鉄物質スラリーを濾過して第１の濾過ケーキを保持し、該第１の濾過ケーキを水に添加して第２の鉄物質スラリーを形成し、該第２の鉄物質スラリーを濾過して第２の濾過ケーキを保持し、その後、該第２の濾過ケーキを空気乾燥して表面積が少なくとも２００ｍ２／ｇである鉄物質を生成することからなる方法。
【請求項２】
前記鉄金属は粉体、顆粒、球体、小片、破片、針体又は他の形状の鉄金属から選択される請求項１に記載の方法。
【請求項３】
前記酸化剤は中空軸の混合器を通流して前記有機酸溶液中に送られ、酸素が該中空軸を通流してかき混ぜ羽根の下に放出される請求項１に記載の方法。
【請求項４】
前記有機酸は、室温において約０．５から約６までの範囲内のｐＫａを有する少なくとも１種のカルボン酸基を含んだカルボン酸である請求項１に記載の方法。
【請求項５】
前記酸化剤は酸素である請求項１に記載の方法。
【請求項６】
前記酸化剤の添加と同時に消泡剤を添加することをさらに含む請求項１に記載の方法。
【請求項７】
高表面積鉄物質を製造する方法であって、該方法は、
ａ）  冷却器及びチラーに嵌合され、内容物を攪拌するための手段を有する温度管理された反応容器に水を添加する工程、
ｂ）  平均直径が約１μから約５００μの範囲内であって表面積が約２５ｍ２／ｇ未満である鉄金属を、前記容器に添加して攪拌する工程、
ｃ）  攪拌を維持しながら前記容器を不活性ガスでパージする工程、
ｄ）  攪拌を継続して不活性雰囲気を維持しながら約０．５から約６までの範囲内のｐＫａを有する少なくとも１種のカルボン酸基を前記容器に添加することによって、有機酸／鉄混合物を形成する工程、
ｅ）  不活性雰囲気下で所定の時間、前記有機酸／鉄混合物を攪拌する工程、
ｆ）  前記不活性ガスパージを停止し、そして前記鉄金属が消費され鉄物質スラリーが形成されるまで酸化剤を前記有機酸溶液中に押出す工程であって、前記酸化剤は中空軸の混合器を通流して前記有機酸溶液中に送られ、酸素が該中空軸を通流してかき混ぜ羽根の下に放出される工程、
ｇ）  前記鉄物質スラリーを濾過し、第１の濾過ケーキを保持しておく工程、
ｈ）  前記第１の濾過ケーキを水に添加して第２の鉄物質スラリーを形成する工程、
ｉ）  前記第２の鉄物質スラリーを濾過し、第２の濾過ケーキを保持しておく工程、そして
ｊ）  前記第２の濾過ケーキを空気乾燥して高表面積鉄物質を生成する工程
を含む方法。
【請求項８】
前記有機酸はギ酸、酢酸、グリコール酸、シュウ酸、ピルビン酸、マロン酸、プロピオン酸及びこれらの混合物からなる群より選択される請求項７に記載の方法。
【請求項９】
前記酸化剤は酸素である請求項７に記載の方法。
【請求項１０】
前記酸化剤の添加と同時に消泡剤を添加することをさらに含む請求項７に記載の方法。
【請求項１１】
高表面積鉄物質を製造する方法であって、該方法は、
ａ）  冷却器及びチラーに嵌合され、内容物を攪拌するための手段を有する温度管理された反応容器に水を添加する工程、
ｂ）  鉄金属を前記容器に添加して攪拌する工程、
ｃ）  攪拌を維持しながら前記容器を不活性ガスでパージする工程、
ｄ）  攪拌を継続して不活性雰囲気を維持しながら水溶性有機酸を前記容器に添加することによって有機酸／鉄混合物を形成する工程、
ｅ）  不活性雰囲気下で所定の時間、前記有機酸／鉄混合物を攪拌する工程、
ｆ）  前記不活性ガスパージを停止し、そして前記鉄金属が消費され鉄物質スラリーが形成されるまで酸化剤を前記有機酸溶液中に押出す工程、
ｇ）  前記鉄物質スラリーを濾過し、第１の濾過ケーキを保持しておく工程、
ｈ）  前記第１の濾過ケーキを水に添加して第２の鉄物質スラリーを形成する工程、
ｉ）  前記第２の鉄物質スラリーを濾過し、第２の濾過ケーキを保持しておく工程、そして
ｊ）  前記第２の濾過ケーキを空気乾燥して高表面積鉄物質を生成する工程
を含む方法。
【請求項１２】
前記容器は約４０℃未満の温度に保たれ、また約５℃に保った冷却器に嵌合される請求項１１に記載の方法。
【請求項１３】
前記鉄金属は粉体、顆粒、球体、小片、破片、針体又は他の形状の鉄金属から選択される請求項１１に記載の方法。
【請求項１４】
前記鉄金属の平均直径は約１μから約５００μの範囲内である請求項１３に記載の方法。
【請求項１５】
前記酸化剤は中空軸の混合器を通流して前記有機酸溶液中に送られ、酸素が該中空軸を通流してかき混ぜ羽根の下に放出される請求項１１に記載の方法。
【請求項１６】
前記容器の内容物を攪拌する前記手段は気体拡散及び固体混合のための複数のかき混ぜ羽根である請求項１１に記載の方法。
【請求項１７】
前記複数のかき混ぜ羽根は半径流式のかき混ぜ羽根と軸流式のかき混ぜ羽根とからなる請求項１１に記載の方法。
【請求項１８】
前記不活性ガスは窒素である請求項１１に記載の方法。
【請求項１９】
前記有機酸は、室温において約０．５から約６までの範囲内のｐＫａを有する少なくとも１種のカルボン酸基を含んだカルボン酸である請求項１１に記載の方法。
【請求項２０】
前記有機酸はギ酸、酢酸、グリコール酸、シュウ酸、ピルビン酸、マロン酸、プロピオン酸及びこれらの混合物からなる群より選択される請求項１１に記載の方法。
【請求項２１】
前記有機酸は氷酢酸である請求項１１に記載の方法。
【請求項２２】
酸と鉄とのモル比率は、酸０．１：鉄１から酸２．５：鉄１の範囲内である請求項１１に記載の方法。
【請求項２３】
前記酸化剤は酸素である請求項１１に記載の方法。
【請求項２４】
前記酸化剤の添加と同時に消泡剤を添加することをさらに含む請求項１１に記載の方法。
【請求項２５】
前記消泡剤は有機消泡剤、シリコーンベースの消泡剤、油、油性アルコール、アルコール、エステル、エーテル、グリコール、ポリシロキサン、ジメチルポリシロキサン、Ｃ８〜Ｃ１２のアルコール、及びこれらの混合物からなる群より選択される請求項２４に記載の方法。
【請求項２６】
前記消泡剤はポリエチレングリコール、オクタノール、デカノール又はこれらの混合物である請求項２５に記載の方法。
【発明の詳細な説明】
【関連出願の相互参照】
【０００１】
本出願は、２００５年５月２５日に出願された米国特許出願第６０／６８４，４６２号に対する優先権を請求するものであり、また２００２年５月１５日に出願され現在係属中のＰＣＴ特許出願第ＰＣＴ／ＵＳ０２／１５３１０号及び、２００３年２月３日に出願され現在係属中の米国特許出願第１０／３４３，９３５号の一部継続であり、これらの出願はその全体を参照により本願に援用される。
【発明の背景】
【０００２】
本発明は、低表面積鉄金属を出発原料とする高表面積鉄物質の生成方法に関する。本発明の鉄物質は、少なくとも約２００ｍ２／ｇの表面積を有しており、また、低表面積鉄金属を酸素及び有機酸と反応させることを含む方法によって調製される。この方法により形成された高表面積鉄物質は、本質的に汚染物質を含んでいない。
【０００３】
鉄ベース触媒は、様々な化学反応用として当業者の間で周知である。例えば水性ガスシフト反応においては、クロム促進鉄触媒を高温第１段階において用いる（高温シフト反応又はＨＴＳ反応と称す）ことにより、約３５０℃を上回る温度下において一酸化炭素転換を引き起こして、一酸化炭素含有量を約３〜４％にまで引き下げることが一般的である（例えばＤ．Ｓ．Ｎｅｗｓｏｍ，Ｃａｔａｌ．Ｒｅｖ．２１，ｐ．２７５（１９８０）を参照）。高温シフト（ＨＴＳ）触媒の典型的な組成は、Ｆｅ２Ｏ３約６０〜約９５重量％、Ｃｒ２Ｏ３約０〜約２０重量％、ＣｕＯ約０〜約１０重量％、そしてＺｒＯ２、ＴｉＯ２、Ｃｏ３Ｏ４、Ａｌ２Ｏ３、ＳｉＯ２及び／又はＣｅＯ２など他の活性成分約０〜約１０重量％を含む。
【０００４】
１９５０年代以降、鉄ベースのフィッシャー・トロプシュ触媒は、固定床反応器、流動床反応器及びスラリー相反応器において成功裡に使用されており、鉄ベースのフィッシャー・トロプシュ触媒の調製に用いられる方法が複数存在している。フィッシャーが調製した最も初期の触媒は、アルカリ処理を施した鉄削りくずであった。高圧下においては液体生成物は酸化化合物を豊富に含んでおり、また低圧下においては炭化水素が生成された。しかし、この方法によって調製された鉄ベース触媒は、急速に不活性化した。
【０００５】
鉄ベースのフィッシャー・トロプシュ触媒の調製方法として最も一般的な方法は、沈殿である。典型的には、硝酸鉄などの鉄塩の水溶液は、アンモニア水溶液又は炭酸ナトリウムなどの塩基を用いて処理される。こうして生じた鉄オキシ水酸化物沈殿物は、洗浄及び濾過を繰り返し行うことで、沈殿プロセスにおいて形成される塩――硝酸アンモニウム又は硝酸ナトリウム――が除去される。その後、洗浄された濾過ケーキは乾燥され焼成される。銅及び第１族金属を含有する沈殿鉄触媒の促進は、乾燥及び焼成工程の前又は後のいずれにおいても行うことができる。通常、最終触媒前駆体は、高表面積コランダム相の酸化鉄（α−Ｆｅ２Ｏ３、すなわちヘマタイト）からなる。
【０００６】
他の種類の鉄ベース触媒としては、溶融鉄、担持鉄及び焼結鉄がある。溶融鉄触媒は、鉄鉱石及び、ＳｉＯ２、Ａｌ２Ｏ３、ＣａＯ、ＭｇＯ、Ｋ２Ｏなどの促進剤のうち一つ又はそれ以上を融解することで調製される。その結果生じる触媒前駆体は通常、主としてマグネタイト（Ｆｅ３Ｏ４）からなり、また極めて小さい表面積を有する。活性の溶融鉄触媒は、水素を介して酸化物を金属鉄に還元することによってのみ得られる。この還元触媒は最大で約１０〜１５ｍ２／ｇの表面積を有することができる。溶融鉄触媒は、高い構造的完全性を特徴としており、またそれ自体、流動床での操作に極めて適している。しかし、表面積が相対的に小さいことから、フィッシャー・トロプシュ触媒は、典型的な沈殿鉄触媒よりも低い活性を有することになる。担持鉄触媒は通常、Ａｌ２Ｏ３、ＳｉＯ２、ＴｉＯ２、ＺｒＯ２など耐火性金属酸化物の上に鉄塩水溶液を含浸させることで調製される。この含浸は、初期湿潤技術によって、又は過剰湿潤とその後の真空乾燥によって、実施することができる。担持鉄触媒は、鉄質量ベースでは沈殿鉄触媒と同様のフィッシャー・トロプシュ活性を有するが、通常、触媒容積ベースでは当該活性は沈殿鉄触媒よりも低い。担持鉄触媒は、金属酸化物支持体の酸を必然的に受けてしまい、これによって好適でないメタンの選択特性が上昇することになる。
【０００７】
一般に沈殿鉄触媒は、本明細書に記載される他の種類の鉄触媒よりも優れたフィッシャー・トロプシュ触媒とされている。沈殿鉄触媒の作製における主な不利点としては、高コストであること、方法が労働集約的であること、そして副産物が環境に有害な影響を及ぼすことなどが挙げられる。沈殿鉄触媒の好適な鉄供給源は硝酸鉄であるが、その理由は、塩化鉄又は硫化鉄の場合、それを起源とする塩素及び硫黄による汚染が、沈殿鉄触媒作製の結果生じるＦ−Ｔ触媒の活性に対して悪影響を及ぼしかねないからである。硝酸鉄は硝酸中の鉄金属を分解することによって調製され、こうして窒素酸化物が生成されるが、この窒素酸化物はスクラビング処理によって回収しなければならない。この必要なスクラビング工程が、プロセスの追加コストを発生させる。
【０００８】
鉄ベースのフィッシャー・トロプシュ触媒を生成するプロセスは、洗浄及び濾過工程を削減又は廃止しかつ環境への排出量を最小限に抑えるようなものであれば好適であろう。商業的見地からみて理にかなったプロセスは、高純度及び高表面積を有する市販の酸化鉄を促進、形成、乾燥及び焼結する、というものとなろう。市販の酸化鉄は、容易に調達できるが、塩酸又は硫酸を用いた鉄鋼処理によって調製されているのが通常である。これらの酸化鉄は、塩素や硫黄などの不純物を相当量含んでおり、このためフィッシャー・トロプシュ触媒用の原材料として使用することは不可能である。当業者の間で周知であるように、市販の酸化鉄（赤酸化鉄又は黄酸化鉄）の不純物は、超高温度下における酸洗いプロセスによって、かなりの低レベルにまで減少させることができる。しかし、この酸洗いプロセスが極限条件下で行われることから、酸化鉄の表面積は概して１０ｍ２／ｇ未満であり、そのためこの酸化鉄は、例えば低温フィッシャー・トロプシュ反応など一部の触媒用途には適さなくなる。
【０００９】
その代替として、低汚染酸化鉄物質を使用することができる。例えば、米国特許第６，７９０，２７４号公報（２００４年９月１４日にＣｏｎｃａ  ｅｔ  ａｌ．に発行され、そしてＳｕｅｄ−Ｃｈｅｍｉｅ  ＭＴに譲渡された）、米国特許出願公開第２００４０００９８７１号公報（発明者：Ｈｕ  ｅｔ  ａｌ．、２００４年１月１５日公開）、そして米国特許出願公開第２００４０２０２６０６号公報（発明者：Ｃｏｎｃａ  ｅｔ  ａｌ、２００４年１０月１４日公開）で開示されている酸化鉄である。なお、前記３つの公報はその開示の全体が参照されることによって本明細書の一部をなす。ただし、前記‘２７４号特許公報、‘８７１号出願公開公報及び‘６０６号出願公開公報に開示されているプロセスによって生成される酸化鉄は、表面積が約１５０ｍ２／ｇ未満である。
【発明の要旨】
【００１０】
高表面積鉄物質を低表面積鉄金属から調製する。本発明の鉄物質は、表面積が少なくとも約２００ｍ２／ｇであり、また本質的に汚染物質を含んでいない。この鉄物質の調製方法は、鉄金属を弱有機酸及び酸素と反応させることを含む。好適な実施形態では、反応槽における反応温度は約０℃から約４０℃の範囲内であり、冷却器の温度は約０℃から約５℃の範囲内である。反応水溶液を十分に攪拌し、そして必要に応じて消泡剤を添加してもよい。こうしてできた酸化鉄をその後、濾過し、再スラリー化し、再濾過する。またこうしてできた濾過ケーキを乾燥して、高表面積鉄物質を形成する。このプロセスでは鉄金属を用いるため、清浄金属を出発原料とすることによって、硫黄や塩素などの潜在的汚染物質のレベルを最小限に抑えることができる。さらに、鉄金属を出発原料とすることによって、酸化鉄濾液洗浄による除去を必要とする残渣物質が発生しなくなる。
【好適な実施形態の詳細な説明】
【００１１】
本発明の高表面積鉄物質は、高表面積を要するあらゆる鉄ベース触媒での使用を目的とする。この鉄物質は、表面積が少なくとも約２００ｍ２／ｇであることにより、従来技術の酸化鉄とは異なる。さらに、この鉄物質の調製プロセスは新規のものであり、また、本質的に汚染物質を含まない鉄物質を生成するものであり、この鉄物質は、粒子サイズの分布範囲が比較的狭く、高表面積を有しており、そして、従来技術の酸化鉄物質よりも効率的に生成することができる。
【００１２】
概して言えば、本発明の好適な実施形態の鉄物質を調製するプロセスとしては、弱有機酸及び酸素を用いて鉄金属を直接処理するとともに、この混合物を激しく攪拌して、オキシ水酸化鉄、水酸化鉄、酸化鉄ハイドレート又は他の非晶質の若しくは不完全配列の鉄相からなるスラリーを形成し、その後、このスラリーを濾過して濾過ケーキを生成し、この濾過ケーキを再スラリー化し、このスラリーを再濾過し、そしてこの濾過ケーキを乾燥する、という工程がある。具体的には、本発明の鉄物質を調製するため、冷却器及びチラーに嵌合され、内容物を混合又は混合同様に攪拌するための手段を有する温度管理された反応容器に、水を添加する。反応容器は、約０℃から約４０℃の範囲内の温度に保たれ、また約０℃から約５℃の範囲内に保った冷却器に嵌合される。反応容器に鉄金属を添加し、不活性ガスを用いてこの容器をパージする。鉄と水とを攪拌して不活性雰囲気を維持するとともに有機酸をこの容器に添加する。この酸／鉄混合物を所定の時間、不活性雰囲気下で攪拌した後、反応容器に酸素を添加して激しく攪拌する。必要に応じて、酸化工程の初期又は酸化工程の間に、さらに消泡剤を容器に添加してもよい。所定量の酸素を反応容器に添加した後、生成されたスラリーを濾過する。その後、このスラリー濾過ケーキを水に添加して再スラリー化し、このスラリーを濾過する。そしてこの濾過ケーキを乾燥して、高表面積鉄物質を生成する。
【００１３】
この鉄金属は、粉体、顆粒、球体、小片、破片、針体又は他の形状の鉄金属であってもよく、また表面積は約２５ｍ２／ｇ未満であり、本質的に汚染物質を含んでいない。本明細書に記載のとおり、鉄金属の平均直径は約１μから約５００μの範囲内である。（本明細書で用いられているように、ミクロン（μ）という用語は１メートルの１００万分の１に等しい距離メトリックを意味し、またマイクロメートルと同じ意味で用いられる。）しかし、これよりも平均直径が大きい鉄金属を用いることもできるものの、その場合、鉄金属が十分な反応時間を確保できるようにするために反応時間を変更する（増やす）必要が生じる可能性もある。一実施形態では、鉄金属は微小球体形状であって、平均直径は約４０μから約１５０μの範囲内である。さらに、鉄金属は本質的に汚染物質を含んでいないものの、微量の炭素、マンガン、ニッケル、銅、シリコーン及びこれらの混合物が存在することもある。（本明細書で用いられるように、「微量」とは、これらすべての元素の混合物について約１．５重量％未満と定義される。）
【００１４】
有機酸は、室温において約０．５から約６までの範囲内のｐＫａを有する少なくとも１種のカルボン酸基を含んだカルボン酸であることが好ましい。（本明細書で用いられるように、「室温」という用語は平均室温、すなわち約１８℃から約２２℃までの範囲の温度を指す。）例えば、ギ酸、酢酸、グリコール酸、シュウ酸、ピルビン酸、マロン酸、プロピオン酸を反応時に用いてもよい。好適な実施形態において、有機酸は氷酢酸である。酸と鉄との比率は様々に変更できる。本発明では、酸と鉄とのモル比率は、好適には、鉄１につき酸約０．１〜鉄１につき酸約２．５の範囲内である。
【００１５】
不活性ガスは、窒素ガスやアルゴンガスなど当業者の間で周知であるいかなる非反応性物質であってもよい。比較的低コストであるため、通常、窒素ガスが商業的に用いられる。
【００１６】
消泡剤は、いかなる有機性又はシリコーンベースの消泡剤であってもよく、例えば油、油性アルコール、アルコール、エステル、エーテル、グリコール、ポリシロキサン、ジメチルポリシロキサン、Ｃ８〜Ｃ１２のアルコール、及びこれらの混合物などである。好適な実施形態では、例えばオクタノール、デカノール、ポリエチレングリコール、及びこれらの混合物などの長鎖含酸素炭化水素を用いることができる。
【００１７】
酸化剤は、好ましくは酸素であり、この酸素は、混合器の中空軸を通流してかき混ぜ羽根の下に放出されるような仕方で中空軸を通流して水溶液中に押出され、あるいは、混合タンク内部に設けられたステンレス鋼スパージャを通流して水溶液中に押出される。しかし、当業者の間で周知である他の多様な手段を用いて酸素をこの酸／鉄混合物中に拡散させてもよい。所望の高表面積鉄物質を生成するためには、この酸素を水溶液の全容積中に十分に拡散させなければならない。好適な実施形態では、混合器には気体拡散及び固体混合のための複数のかき混ぜ羽根が備え付けられ、このかき混ぜ羽根としては例えば、半径流式の気体拡散かき混ぜ羽根、軸流式の固体混合かき混ぜ羽根などがある。本質的にすべての遊離鉄が消費されて鉄物質スラリーが形成されるまで、酸素フローは継続し、反応温度は約４０℃未満に維持される。このスラリーは、酸化鉄ハイドレート、酸化鉄、鉄水酸化物、鉄オキシ水酸化物、ＦｅｘＯｙ（Ｏｈ）ｚの一般式に該当する非晶質の若しくは不完全配列の諸相、及びこれらの混合物を含むと考えられている。鉄消費総時間は、約１８時間から約２４時間の範囲内であり、あるいは鉄源によってはそれより長くなることもある。反応の過程において、スラリーの色はグレーから茶色に呈色する。通常、この呈色は、酸素フロー開始後約４５分から約６時間の間に明らかとなる。未反応の鉄は、Ｘ線解析パターンによって検出することができる。
【００１８】
以下に挙げる実施例は、本発明を図示及び説明するものであるが、本発明をいかなる点においても限定するものとみなすべきではない。
【実施例１】
【００１９】
本明細書中で以下に示す本発明の方法によって、高表面積鉄物質のサンプルを調製する：
ステンレス鋼製のエアスパージャを容量３リットルの被覆容器の底部に嵌め込み、約３０℃の温度を維持するように調節する。イオン交換水約７００ｍＬをこの容器に添加し、混合速度約６００ＲＰＭで攪拌を開始する。鉄粉（Ｈｏｅｇａｎａｅｓ社から市販、製品コードＡＴＷ−４３２、鉄金属表面積約０．２ｍ２／ｇ）約９３．３ｇを前記の水に添加し、攪拌する。この鉄粉を添加するときは、反応温度約３０℃未満を維持するよう、ゆっくりと添加する。窒素パージを流速３５リットル／時で開始する。窒素パージを継続しつつ、氷酢酸（Ｆｉｓｈｅｒ  Ｃｈｅｍｉｃａｌｓ社から市販）約５０．４ｇを前記の鉄・水混合物に添加する。窒素パージを約４時間行った後、窒素を純粋酸素に置き換えてガス流速約５０リットル／時とし、約２０時間維持する。酸素添加中において随時、１−オクタノール（Ｓｉｇｍａ  Ｃｈｅｍｉｃａｌｓ社から市販）０．７ｇ、及び／又は、１−オクタノール０．７５ｇと１−デカノール（Ｓｉｇｍａ  Ｃｈｅｍｉｃａｌｓ社から市販）０．３５ｇを前記容器に添加し、発泡を減少させる。その後、鉄物質スラリーをｎｏ．４２濾過紙で濾過する。その後、濾過ケーキをイオン交換水約３０００ｍＬで再スラリー化し、この混合物に２度目の濾過を施す。その後、この濾過ケーキを約１２０℃で約１６時間かけて乾燥させる。単点表面積（１５０℃で約１．５時間のガス放出後）は約２００ｍ２／ｇである。
【実施例２】
【００２０】
本明細書中で以下に示す本発明の方法によって、高表面積鉄物質のサンプルを調製する：
容量０．９リットルの被覆容器であって、中空軸攪拌器１台及び垂直ステンレス鋼バッフル３台を備え、長さ約１１３ｍｍ、幅約１６ｍｍ、厚さ約２ｍｍの被覆容器を用いる。約３０℃の温度を維持するように調節し、イオン交換水約３００ｍＬを前記容器に添加し、混合速度約４５０ＲＰＭで攪拌を開始する。鉄粉（ＰＯＭＥＴＯＮ社から市販、製品ＦＥＲＣＨＩＭ  ＲＩ  ６３／３．２、鉄金属表面積約０．１ｍ２／ｇ）約４０ｇを前記の水に添加し、攪拌する。この鉄粉を添加するときは、反応温度約３０℃未満を維持するよう、ゆっくりと添加する。窒素パージを流速２５リットル／時で開始する。窒素パージを継続しつつ、氷酢酸（独国Ｒｉｅｄｅｌ  ｄｅ  Ｈａ▲ｅ▼ｎ社から市販）約１１．７ｇを前記の鉄・水混合物に添加する。窒素パージを約４時間行った後、窒素を純粋酸素に置き換えてガス流速を約２５リットル／時とし、約２０時間維持する。ガス流は反応装置の頂部に供給した。その後、鉄物質スラリーをｎｏ．４２濾過紙で濾過する。その後、濾過ケーキをイオン交換水約３００ｍＬで再スラリー化し、この混合物に２度目の濾過を施す。その後、この濾過ケーキを約１４０℃で約１６時間かけて乾燥させる。単点表面積（１１０℃で約１．５時間のガス放出後）は約２９０ｍ２／ｇである。
【００２１】
本発明の鉄物質は、高表面積鉄を要するあらゆる触媒での使用を目的とする。前記鉄物質の調製方法では、本質的に汚染物質を含まず、粒子サイズの分布範囲が比較的狭く、そして高表面積を有する最終製品を生成する。本発明の範囲を逸脱することなく特定の加工条件を変更できることは言うまでもない。
【手続補正書】
【提出日】平成18年12月19日(2006.12.19)
【手続補正１】
【補正対象書類名】特許請求の範囲
【補正対象項目名】全文
【補正方法】変更
【補正の内容】
【特許請求の範囲】
【請求項１】
高純度鉄物質の製造方法であって、鉄金属は水溶性有機酸溶液と混合され、該鉄金属が消費され、鉄物質スラリーが形成され、その後、該鉄物質スラリーが粉砕されるまで、酸化剤は前記有機酸溶液中に押出され、不活性ガスパージを維持しかつ攪拌を維持しながら容器中で前記鉄金属と前記水溶性有機酸溶液とを混合し、前記鉄金属は前記容器中の水に添加され、前記不活性ガスパージ及び攪拌は前記水溶性有機酸溶液を導入する前に開始され、その後前記不活性ガスパージを停止し、そして前記鉄金属が消費されて前記鉄物質スラリーが形成されるまで前記酸化剤を前記容器中に押出し、さらに前記鉄物質スラリーを濾過して第１の濾過ケーキを保持し、該第１の濾過ケーキを水に添加して第２の鉄物質スラリーを形成し、該第２の鉄物質スラリーを濾過して第２の濾過ケーキを保持し、その後、該第２の濾過ケーキを空気乾燥して表面積が少なくとも２００ｍ２／ｇである鉄物質を生成することからなる方法。
【請求項２】
前記鉄金属は粉体、顆粒、球体、小片、破片、針体又は他の形状の鉄金属から選択される請求項１に記載の方法。
【請求項３】
前記酸化剤は中空軸の混合器を通流して前記有機酸溶液中に送られ、酸素が該中空軸を通流してかき混ぜ羽根の下に放出される請求項１に記載の方法。
【請求項４】
前記有機酸は、室温において約０．５から約６までの範囲内のｐＫａを有する少なくとも１種のカルボン酸基を含んだカルボン酸である請求項１に記載の方法。
【請求項５】
前記酸化剤は酸素である請求項１に記載の方法。
【請求項６】
前記酸化剤の添加と同時に消泡剤を添加することをさらに含む請求項１に記載の方法。
【請求項７】
高表面積鉄物質を製造する方法であって、該方法は、
ａ）  冷却器及びチラーに嵌合され、内容物を攪拌するための手段を有する温度管理された反応容器に水を添加する工程、
ｂ）  平均直径が約１μから約５００μの範囲内であって表面積が約２５ｍ２／ｇ未満である鉄金属を、前記容器に添加して攪拌する工程、
ｃ）  攪拌を維持しながら前記容器を不活性ガスでパージする工程、
ｄ）  攪拌を継続して不活性雰囲気を維持しながら約０．５から約６までの範囲内のｐＫａを有する少なくとも１種のカルボン酸基を前記容器に添加することによって、有機酸／鉄混合物を形成する工程、
ｅ）  不活性雰囲気下で所定の時間、前記有機酸／鉄混合物を攪拌する工程、
ｆ）  前記不活性ガスパージを停止し、そして前記鉄金属が消費され鉄物質スラリーが形成されるまで酸化剤を前記有機酸溶液中に押出す工程であって、前記酸化剤は中空軸の混合器を通流して前記有機酸溶液中に送られ、酸素が該中空軸を通流してかき混ぜ羽根の下に放出される工程、
ｇ）  前記鉄物質スラリーを濾過し、第１の濾過ケーキを保持しておく工程、
ｈ）  前記第１の濾過ケーキを水に添加して第２の鉄物質スラリーを形成する工程、
ｉ）  前記第２の鉄物質スラリーを濾過し、第２の濾過ケーキを保持しておく工程、そして
ｊ）  前記第２の濾過ケーキを空気乾燥して高表面積鉄物質を生成する工程
を含む方法。
【請求項８】
前記有機酸はギ酸、酢酸、グリコール酸、シュウ酸、ピルビン酸、マロン酸、プロピオン酸及びこれらの混合物からなる群より選択される請求項７に記載の方法。
【請求項９】
前記酸化剤は酸素である請求項７に記載の方法。
【請求項１０】
前記酸化剤の添加と同時に消泡剤を添加することをさらに含む請求項７に記載の方法。
【請求項１１】
鉄物質を製造する方法であって、該方法は、
ａ）  冷却器及びチラーに嵌合され、内容物を攪拌するための手段を有する温度管理された反応容器に水を添加する工程、
ｂ）  鉄金属を前記容器に添加して攪拌する工程、
ｃ）  攪拌を維持しながら前記容器を不活性ガスでパージする工程、
ｄ）  攪拌を継続して不活性雰囲気を維持しながら水溶性有機酸を前記容器に添加することによって有機酸／鉄混合物を形成する工程、
ｅ）  不活性雰囲気下で所定の時間、前記有機酸／鉄混合物を攪拌する工程、
ｆ）  前記不活性ガスパージを停止し、そして前記鉄金属が消費され鉄物質スラリーが形成されるまで酸化剤を前記有機酸溶液中に押出す工程、
ｇ）  前記鉄物質スラリーを濾過し、第１の濾過ケーキを保持しておく工程、
ｈ）  前記第１の濾過ケーキを水に添加して第２の鉄物質スラリーを形成する工程、
ｉ）  前記第２の鉄物質スラリーを濾過し、第２の濾過ケーキを保持しておく工程、そして
ｊ）  前記第２の濾過ケーキを空気乾燥して、表面積が少なくとも２００ｍ２／ｇである鉄物質を生成する工程
を含む方法。
【請求項１２】
前記容器は４０℃未満の温度に保たれ、また５℃に保った冷却器に嵌合される請求項１１に記載の方法。
【請求項１３】
前記鉄金属は粉体、顆粒、球体、小片、破片又は針体から選択される請求項１１に記載の方法。
【請求項１４】
前記鉄金属の平均直径は１μから５００μの範囲内である請求項１３に記載の方法。
【請求項１５】
前記酸化剤は中空軸の混合器を通流して前記有機酸溶液中に送られ、酸素が該中空軸を通流してかき混ぜ羽根の下に放出される請求項１１に記載の方法。
【請求項１６】
前記容器の内容物を攪拌する前記手段は気体拡散及び固体混合のための複数のかき混ぜ羽根である請求項１１に記載の方法。
【請求項１７】
前記複数のかき混ぜ羽根は半径流式のかき混ぜ羽根と軸流式のかき混ぜ羽根とからなる請求項１１に記載の方法。
【請求項１８】
前記不活性ガスは窒素である請求項１１に記載の方法。
【請求項１９】
前記有機酸は、室温において０．５から６までの範囲内のｐＫａを有する少なくとも１種のカルボン酸基を含んだカルボン酸である請求項１１に記載の方法。
【請求項２０】
前記有機酸は、ギ酸、酢酸、グリコール酸、シュウ酸、ピルビン酸、マロン酸、プロピオン酸及びこれらの混合物からなる群より選択される請求項１１に記載の方法。
【請求項２１】
前記有機酸は氷酢酸である請求項１１に記載の方法。
【請求項２２】
酸と鉄とのモル比率は、酸０．１：鉄１から酸２．５：鉄１の範囲内である請求項１１に記載の方法。
【請求項２３】
前記酸化剤は酸素である請求項１１に記載の方法。
【請求項２４】
前記酸化剤の添加と同時に消泡剤を添加することをさらに含む請求項１１に記載の方法。
【請求項２５】
前記消泡剤は有機消泡剤、シリコーンベースの消泡剤、油、油性アルコール、アルコール、エステル、エーテル、グリコール、ポリシロキサン、ジメチルポリシロキサン、Ｃ８〜Ｃ１２のアルコール、及びこれらの混合物からなる群より選択される請求項２４に記載の方法。
【請求項２６】
前記消泡剤はポリエチレングリコール、オクタノール、デカノール又はこれらの混合物である請求項２５に記載の方法。
【国際調査報告】
2008542166.tif 000002
2008542166.tif 000003
2008542166.tif 000004